(57)【要約】【課題】  多孔シート基材と一体に塗膜層を形成することで強く引っ張っても塗膜層が破れたりすることがなく、引っ張りに対する十分な強度を有し、しかも持ち運びが楽であり、壁面に取り付ける施工が簡単にできて、塗装したと同様の仕上がりを得ることができる化粧用塗膜シートの提供。【解決手段】  多孔シート基材１の表面に塗料を全面的に塗布して形成した全面塗膜層２１が形成されている。施工に際しては、取り付け対象となる壁面にモルタルを塗布させ、この壁面モルタル層が乾燥しないうちに壁面モルタル層の上に化粧用塗膜シートＡの裏面を接着貼付させる。【選択図】  図１
2007301512.tif 000002
【特許請求の範囲】
【請求項１】
多孔シート基材の表面に塗料を全面的に塗布して形成した全面塗膜層が形成されていることを特徴とする化粧用塗膜シート。
【請求項２】
多孔シート基材の表面に塗料を部分的に塗布して形成した複数の部分塗膜層が形成され、
隣り合う部分塗膜層の間に形成された目地部が多孔シート基材の表面を露出させたシート目地部に形成されている化粧用塗膜シート。
【請求項３】
多孔シート基材の表面に塗料を部分的に塗布して形成した複数の部分塗膜層が形成され、
隣り合う部分塗膜層の間に形成された目地部が多孔シート基材の表面に塗料を塗布して形成させた塗膜目地部に形成されている化粧用塗膜シート。
【請求項４】
前記塗料が透湿性塗料である請求項１又は２又は３記載の化粧用塗膜シート。
【請求項５】
請求項１〜４のいずれかに記載の化粧用塗膜シートを壁面に取り付けるための施工方法であって、
前記取り付け対象となる壁面にモルタルを塗布させ、この壁面モルタル層が乾燥しないうちに壁面モルタル層の上に化粧用塗膜シートの裏面を接着貼付させることを特徴とした化粧用塗膜シートの壁面施工方法。
【請求項６】
請求項１〜４のいずれかに記載の化粧用塗膜シートを壁面に取り付けるための施工方法であって、
前記取り付け対象となる壁面にモルタルを塗布させ、前記化粧用塗膜シートの裏面にモルタルを塗布させ、前記壁面モルタル層及びシートモルタル層が乾燥しないうちに壁面モルタル層の上にシートモルタル層の裏面を接着貼付させることを特徴とした化粧用塗膜シートの壁面施工方法。
【発明の詳細な説明】
【技術分野】
【０００１】
本発明は、塗料による塗膜層が表面に形成された化粧用塗膜シート及びこの化粧用塗膜シートの壁面施工方法に関する。
【背景技術】
【０００２】
本出願人において、塗料の塗膜層を乾燥させてシート状に形成した化粧用塗膜シートを既に提案している（特許文献１参照）。
【０００３】
前記化粧用塗膜シートは、離型シートの上に塗膜層を形成したものであるため、軽量に形成できて持ち運びが楽であり、しかも壁面に取り付ける施工が簡単にできるし、塗装したと同様の仕上がりを得ることができるという優れた効果を有する。
しかしながら、かかる化粧用塗膜シートは、離型シートから剥ぐと塗膜層だけで形成されたものになるため、強く引っ張るとシートが破れたりし、引っ張りに対する強度面で改良の余地を残していた。
又、塗膜層だけで形成されているため厚みが薄くなり、変形し易くなるし、皺寄りが生じ易く、施工に際し、壁面に貼り付け難いという問題があった。
【特許文献１】特開２００５−０２１８０４号公報
【発明の開示】
【発明が解決しようとする課題】
【０００４】
本発明は、塗膜層だけで形成されたものではなく、多孔シート基材の表面に塗料による塗膜層を形成することで、強く引っ張っても塗膜層が破れたりすることがなく、引っ張りに対する十分な強度を有し、又、全体として屈曲可能で、持ち運びが楽であり、壁面に取り付ける施工が簡単にでき、しかも塗装したものと同様の仕上がりを得ることができる化粧用塗膜シート及びこのシート化粧材の壁面施工方法を提供することを課題としている。
【課題を解決するための手段】
【０００５】
上記の課題を解決するために、本発明（請求項１）の化粧用塗膜シートは、
多孔シート基材の表面に塗料を全面的に塗布して形成した全面塗膜層が形成されている構成とした。
【０００６】
本発明（請求項２）の化粧用塗膜シートは、
多孔シート基材の表面に塗料を部分的に塗布して形成した複数の部分塗膜層が形成され、
隣り合う部分塗膜層の間に形成された目地部が多孔シート基材の表面を露出させたシート目地部に形成されている構成とした。
【０００７】
本発明（請求項３）の化粧用塗膜シートは、
多孔シート基材の表面に塗料を部分的に塗布して形成した複数の部分塗膜層が形成され、
隣り合う部分塗膜層の間に形成された目地部が多孔シート基材の表面に塗料を塗布して形成させた塗膜目地部に形成されている構成とした。
【０００８】
本発明（請求項４）の化粧用塗膜シートは、
請求項１又は２又は３記載の化粧用塗膜シートにおいて、前記塗料が透湿性塗料である構成とした。
【０００９】
又、本発明（請求項５）の化粧用塗膜シートの壁面施工方法は、
請求項１〜４のいずれかに記載の化粧用塗膜シートを壁面に取り付けるための施工方法であって、
前記取り付け対象となる壁面にモルタルを塗布させ、この壁面モルタル層が乾燥しないうちに壁面モルタル層の上に化粧用塗膜シートの裏面を接着貼付させる構成とした。
【００１０】
又、本発明（請求項６）の化粧用塗膜シートの壁面施工方法は、
請求項１〜４のいずれかに記載の化粧用塗膜シートを壁面に取り付けるための施工方法であって、
前記取り付け対象となる壁面にモルタルを塗布させ、前記化粧用塗膜シートの裏面にモルタルを塗布させ、前記壁面モルタル層及びシートモルタル層が乾燥しないうちに壁面モルタル層の上にシートモルタル層の裏面を接着貼付させる構成とした。
【発明の効果】
【００１１】
本発明の化粧用塗膜シート（請求項１、請求項２、請求項３）は、塗膜層（全面塗膜層、部分塗膜層）を多孔シート基材の表面に形成したので、強く引っ張っても塗膜層が引き破れたりすることがなく、引っ張りに対する十分な強度を有する。
又、塗料は柔軟性を有しているため、この塗料が乾燥する際のヒビ割れがない。
又、多数の透孔が形成された多孔シート基材を用いているので、この透孔に塗料粒子やセメント粒子が侵入することで、塗膜層やモルタル層（壁面モルタル層、シートモルタル層）との一体性を強固にして塗膜層やモルタル層を補強できる。
又、多孔シート基材の表面に塗料により形成した塗膜層を一体に形成したものであるため、軽量に形成できると共に、多孔シート基材の屈曲性及び塗料の柔軟性によって全体として屈曲性を持たせることができ、反りを容易に強制できるし、持ち運びが楽になるし、壁面に取り付ける施工が簡単にでき、又、塗装したものと同様の仕上がりを得ることができる。
【００１２】
又、本発明の化粧用塗膜シート（請求項２、請求項３）は、隣り合う部分塗膜層の間に目地部が形成されているため、前記部分塗膜層を、目地部によって区画されたタイル模様や石垣模様等に形成することができる。
この場合、目地部を多孔シート基材の表面を露出させたシート目地部（請求項２）、又は塗料を塗布して形成させた塗膜目地部（請求項３）に形成させることができる。
【００１３】
塗料に透湿性塗料を用いると（請求項４）、この透湿性塗料を通して水分を逃がすことができ、水分が塗膜層やモルタル層に残ることにより生じる塗膜層やモルタル層の剥離を抑制して多孔シート基材との一体性を強固にすることができる。
【００１４】
本発明の化粧用塗膜シートの施工方法（請求項５）は、モルタルを接着剤として用い、この上に貼り付けるだけの簡単な作業で化粧用塗膜シートを壁面に取り付けることができる。
【００１５】
本発明の化粧用塗膜シートの施工方法（請求項６）は、化粧用塗膜シートの裏面にもモルタルを塗布させたので、同一材料同士の接着になり、化粧用塗膜シートを壁面に強固に取り付けることができる。
【００１６】
又、本発明の化粧用塗膜シートの施工方法（請求項５、請求項６）のように、モルタルを接着剤として用いると、化粧用塗膜シートに反りが生じた場合、その化粧用塗膜シートを壁面モルタル層の上で押え付けて平面状に矯正させながら接着させると、化粧用塗膜シートをモルタル層によって保持した状態で、化粧用塗膜シートの反りを矯正したまま接着することができる。
【発明を実施するための最良の形態】
【００１７】
図１は本発明の化粧用塗膜シートの第１実施例を示す斜視図である。
この化粧用塗膜シートＡは、多孔シート基材１の表面（片面）に塗料を全面的に塗布して形成した全面塗膜層２１が形成されている。
前記全面塗膜層２１は、多孔シート基材１の表面に塗料をガン等で吹き付けることにより塗装させたのち乾燥させたもので、多孔シート基材１と一体に形成されている。
【００１８】
前記多孔シート基材１は、柔軟性により屈曲可能で、しかも引っ張りに対する強度を有するものが用いられる。
例えば、不織布（天然繊維不織布、合成繊維不織布）、毛布等の起毛布、フェルト、メッシュシート、天然繊維布、合成繊維布、多孔樹脂フィルム等を用いることができる。
又、前記多孔シート基材１は、塗料粒子やセメント粒子が通過できる多数の透孔が形成されたもので、この透孔に塗料粒子やセメント粒子が侵入することで、塗膜層２１や後述するモルタル層（壁面モルタル層５、シートモルタル層６）との一体性を強固にすることができる。
前記多孔シート基材１の透孔は、樹脂フィルム等に孔明け加工して形成した透孔、布の繊維間に形成された隙間による透孔等、塗料粒子やセメント粒子が通過できる貫通孔であればよい。
【００１９】
多孔シート基材の材質は問わないが、不織布やフェルトや毛羽立ちの多い起毛布等を用いると、塗膜層（全面塗膜層、部分塗膜層）やモルタル層（壁面モルタル層、シートモルタル層）との絡みが良好になり、一体性を強固にすることができる。
【００２０】
塗膜層は塗料により形成されるもので、その塗料としては、多孔シート基材１の屈曲に追従できる柔軟性を有し、その際ヒビが生じたとしても、それが目で見ても判らない程度の小さなヒビであるようなものであり、例えば、アクリル系樹脂塗料（例えば、大日精化工業株式会社製：ローンコート等）、その他の油性塗料や水溶性塗料等を用いることができる。
【００２１】
塗料に透湿性を有する塗料を用いると、この塗料を通して水分を逃がすことができ、水分が塗膜層やモルタル層に残ることにより生じる塗膜層やモルタル層の剥離を抑制して多孔シート基材との一体性を強固にすることができる。
なお、塗料の色は顔料で任意の色に着色して用いることができるし、透明のままでもよい。
【００２２】
塗料としては市販の塗料を単独で用いたものでもよく、塗料と粒体（例えば、珪砂、パーライト、パミス：商標）を所定の割合（例えば、１：１）で混合したものでもよく、本発明で言う塗料にはこれらを含むものとする。
特に、塗料と粒体を混合した混合塗料を用いると、塗膜層の表面にザラザラ感を出すことができ、自然石の風合いを持たせることができる。
【００２３】
又、塗膜層は、塗料を二度塗りや三度塗り等の塗り重ね、吹き付け時のエアー強弱調整等によって色合いや模様（例えば、御影石模様）等を表現させることができる。
前記塗り重ねに際し、粒体を混合した混合塗料と、単独塗料を組み合わせて使用することができる。
塗膜層の厚みは適宜に決定できるが、通常、０．１〜３．０ｍｍ厚程度としている。
【００２４】
又、化粧用塗膜シートの表面全面は、最終的にクリアコート（コーティング剤、表面保護剤）を塗布するようにしている。
又、化粧用塗膜シートの形状は、例えば、円形、角形、多角形、星形、テープ状等、任意に決定することができる。
【００２５】
図２は本発明の化粧用塗膜シートの第２実施例を示す斜視図、図３はその化粧用塗膜シートの部分断面図である。
この化粧用塗膜シートＢは、部分塗膜層としてのタイル状塗膜層２２が多孔シート基材１の表面に塗料を部分的に塗布して形成されたもので、隣り合うタイル状塗膜層２２，２２の間に、多孔シート基材１が露出したシート目地部３１が形成されている。
【００２６】
この化粧用塗膜シートＢは、多孔シート基材１の表面に目地部３１を覆うようにマスキングテープを貼り付け、このマスキングテープの上から多孔シート基材１の表面に塗料を塗布させ、この塗料が乾燥したのちマスキングテープを剥ぎ取ることにより、シート目地部３１を形成させるようにした製造方法によって製造される。
なお、部分塗膜層を形成する場合、この部分塗膜層を形成する部分に不織布等のシート材を重ね合わせることで厚みを厚くさせ、この上に部分塗膜層を形成することができる。これにより複数の部分塗膜層の中で厚みが厚い部分塗膜層と厚みが薄い部分塗膜層とを形成でき、厚みの変化によってデザインに変化を持たせることができる。
【００２７】
図４は本発明の化粧用塗膜シートの第３実施例を示す斜視図、図５はその化粧用塗膜シートの部分断面図である。
この化粧用塗膜シートＣは、部分塗膜層としてのタイル状塗膜層２２が多孔シート基材１の表面に塗料を部分的に塗布して形成されたもので、隣り合うタイル状塗膜層２２，２２の間に、多孔シート基材１の表面に塗料を塗布して形成した塗膜目地部３２が形成されている。
【００２８】
この化粧用塗膜シートＣは、多孔シート基材１の表面全面に塗料を塗布して下地塗膜層３３を形成させ、この下地塗膜層３３の上に目地部３２を覆うようにマスキングテープを貼り付け、このマスキングテープの上から多孔シート基材１の表面に塗料を塗布させ、この塗料が乾燥したのちマスキングテープを剥ぎ取ることにより、前記下地塗膜層３３を塗膜目地部３２として形成させる製造方法によって製造したものである。
【００２９】
図６は前記化粧用塗膜シートを他の製造方法によって製造した場合の部分断面図である。
この場合、多孔シート基材１の表面における目地部分に塗料を目地部の幅よりも幅広く塗布して下地塗膜層３４を形成させ、この下地塗膜層３４の上に目地部３２を覆うようにマスキングテープを貼り付け、このマスキングテープの上から多孔シート基材１の表面に塗料を塗布させ、この塗料が乾燥したのちマスキングテープを剥ぎ取ることにより、前記下地塗膜層３４を塗膜目地部３２として形成させる製造方法によって製造したものである。
【００３０】
なお、前記第２実施例及び第３実施例は、部分塗膜層をタイル状塗膜層２２に形成しているが、部分塗膜層を石積・石垣・玉石状塗膜層に形成してもよいし、その他、ストライプ塗膜層や幾何学模様塗膜層に形成することもできる。
又、前記部分塗膜層と塗膜目地部とは、その色彩を異にするのが一般的であるが、同色にすることを制限するものではない。
【００３１】
次に、前記化粧用塗膜シートを壁面に取り付けるための施工方法を説明する。
図７は本発明の施工方法の第１実施例を示す斜視図である。
この実施例では、Ｌ形コンクリートブロック４の壁面４０を取り付け対象とし、この壁面４０にモルタルを満遍なく塗布させ、この壁面モルタル層５が乾燥しないうちに化粧用塗膜シートＡ（化粧用塗膜シートＢ又は化粧用塗膜シートＣでもよい）の裏面を接着貼付させるようにしている。
【００３２】
このように、モルタルを接着剤（水和反応による接着）として用い、この上に化粧用塗膜シートＡの裏面を貼り付けるだけの簡単な作業で、化粧用塗膜シートＡを壁面４０に取り付けることができる。
本発明は、不織布等の多孔シート基材１の両面を利用し、片面にデザイン面を形成させ、他面にモルタルを全面的に満遍なく塗布させる接着貼付面を形成させることに特徴がある。従って、壁面と化粧用塗膜シートの接着貼付状態が密着し、そこに空間やすき間ができない。
【００３３】
図８は本発明の施工方法の第２実施例を示す斜視図である。
この実施例では、取り付け対象となるＬ形コンクリートブロック４の壁面４０にモルタルを塗布させる一方、化粧用塗膜シートＢ（化粧用塗膜シートＡ又は化粧用塗膜シートＣでもよい）の裏面にもモルタルを満遍なく塗布させ、壁面モルタル層５及びシートモルタル層６が乾燥しないうちに壁面モルタル層５の上にシートモルタル層６の裏面を接着貼付させるようにしている。
【００３４】
このように、化粧用塗膜シートＢの裏面にもモルタルを塗布させると、シートモルタル層６と壁面モルタル層５との同一材料同士の接着になるため、化粧用塗膜シートＢを壁面４０に強固に取り付けることができる。
【００３５】
前記壁面モルタル層やシートモルタル層の厚みは適宜に決定できるが、通常、壁面モルタル層は２．０〜５．０ｍｍ厚、シートモルタル層は１．０〜５．０ｍｍ厚程度としている。
壁面モルタル層やシートモルタル層を塗布する際に、前処理として接着性を良好にさせるため、壁面に下地材（例えば、商標：「ハイフレックス１０００」）を満遍なく塗布するようにしている。
壁面モルタル層やシートモルタル層の塗布は、ガンによる吹き付け塗装以外に、刷毛塗りやコテ塗りでもよい。
モルタル層を形成するための吹き付け塗布やコテ塗り等は、壁面や多孔シート基材１に対して満遍なく行なうものである。
【００３６】
又、壁面モルタル層及びシートモルタル層は、セメントと砂と水を混合した普通モルタル、及びこれに樹脂（例えば、アクリル系樹脂）を混合して強度を向上させた樹脂モルタルで形成したものを含む。
【００３７】
なお、本発明の化粧用塗膜シートは、Ｌ形コンクリートブロック壁面だけでなく、積みブロック壁面、現場打ちコンクリート擁壁壁面、石膏ボード壁面、カーテンウォール壁面、鉄骨（Ｈ型鋼等）壁面、その他の建築物や構築物の壁面に取り付けることができる。
【図面の簡単な説明】
【００３８】
【図１】本発明の化粧用塗膜シートの第１実施例を示す斜視図である。
【図２】本発明の化粧用塗膜シートの第２実施例を示す斜視図である。
【図３】その化粧用塗膜シートの部分断面図である。
【図４】本発明の化粧用塗膜シートの第２実施例を示す斜視図である。
【図５】その化粧用塗膜シートの部分断面図である。
【図６】その化粧用塗膜シートを他の製造方法によって製造した場合の部分断面図である。
【図７】本発明の施工方法の第１実施例を示す斜視図である。
【図８】本発明の施工方法の第２実施例を示す斜視図である。
【符号の説明】
【００３９】
１  多孔シート基材
２１  全面塗膜層
２２  タイル状塗膜層
３１  シート目地部
３２  塗膜目地部
３３  下地塗膜層
３４  下地塗膜層
４  Ｌ形コンクリートブロック
４０  壁面
５  壁面モルタル層
６  シートモルタル層
Ａ  化粧用塗膜シート
Ｂ  化粧用塗膜シート
Ｃ  化粧用塗膜シート
【図１】
2007301512.tif 000003
【図２】
2007301512.tif 000004
【図３】
2007301512.tif 000005
【図４】
2007301512.tif 000006
【図５】
2007301512.tif 000007
【図６】
2007301512.tif 000008
【図７】
2007301512.tif 000009
【図８】
2007301512.tif 000010